НИЗКОВЯЗКИЕ (МЕТ)АКРИЛАТЫ В КАЧЕСТВЕ РЕАКЦИОННО-СПОСОБНЫХ ДОБАВОК В РЕАКЦИОННЫХ КОМПОЗИЦИЯХ ДЛЯ ПОЛУЧЕНИЯ ЖЕСТКИХ ПОЛИУРЕТАН/ПОЛИИЗОЦИАНУРАТСОДЕРЖАЩИХ ПЕНОМАТЕРИАЛОВ

1. Реакционная композиция для получения полиизоцианурат-полиуретансодержащего жесткого пеноматериала (PIR-PUR), при этом упомянутая реакционная композиция содержит:
а) полиизоцианатную композицию, содержащую одно или несколько полиизоцианатных соединений; и
b) реакционно-способную по отношению к изоцианату композицию, содержащую одно или несколько соединений, реакционно-способных по отношению к изоцианату; и
с) по меньшей мере, одно соединение катализатора, подходящее для использования при получении пеноматериала, содержащего полиизоцианурат (PIR) и/или полиуретан (PUR); и
d) по меньшей мере, один пенообразователь; и
е) необязательно одно или несколько поверхностно-активных веществ, один или несколько антипиренов, один или несколько антиоксидантов или их комбинации, отличающаяся тем, что реакционная композиция, кроме того, содержит реакционно-способный понизитель вязкости, выбираемый из, по меньшей мере, одного акрилатного и/или метакрилатного соединения, не содержащего группы, реакционно-способные по отношению к изоцианату, и выбираемого из акрилатного и/или метакрилатного соединения (соединений), содержащего 1 реакционно-способную акрилатную или метакрилатную группу и характеризующегося вязкостью при 25°С, составляющей менее, чем 100 мПа⋅с, и/или акрилатного и/или метакрилатного соединения (соединений), содержащего 2 или 3 реакционно-способные акрилатные или метакрилатные группы и характеризующегося вязкостью при 25°С, составляющей менее, чем 35 мПа⋅с.
2. Реакционная композиция по п. 1, где акрилатное и/или метакрилатное соединение (соединения) содержит 1 реакционно-способную (мет)акрилатную группу и характеризуется вязкостью при 25°С, составляющей менее, чем 50 мПа.сек, предпочтительно ≤30 мПа⋅с.
3. Реакционная композиция по любому из пп. 1-2, где акрилатное и/или метакрилатное соединение (соединения) содержит 2 и более реакционно-способных (мет)акрилатных групп и характеризуется вязкостью при 25°С ≤30 мПа⋅с.
4. Реакционная композиция по любому из пп. 1-3, где количество акрилатного и/или метакрилатного соединения (соединений) в реакционной композиции находится в диапазоне от 0,1 вплоть до 50 мас.%, предпочтительно в диапазоне от 0,5 вплоть до 35 мас.%, более предпочтительно в диапазоне от 1 вплоть до 20 мас.%, при расчете на совокупную массу реакционной композиции.
5. Реакционная композиция по любому из пп. 1-4, где акрилатное и/или метакрилатное соединение выбирают из этиленгликольдиметакрилата (EGDMA), диэтиленгликлольдиметакрилата (DEGDMA) и/или изоборнилметакрилата (IBOMA).
6. Реакционная композиция по любому из пп. 1-5, где акрилатное и/или метакрилатное соединение характеризуется температурой кипения при атмосферном давлении, составляющей более, чем 150°С, предпочтительно 200°С.
7. Реакционная композиция по любому из пп. 1-6, содержащая, кроме того, радикальный термоинициатор для инициирования полимеризации (мет)акрилата.
8. Реакционная композиция по любому из пп. 1-7, где полиизоцианатные соединения выбирают из толуолдиизоцианата, метилендифенилдиизоцианата или полиизоцианатной композиции, содержащей метилендифенилдиизоцанат, или смеси из таких полиизоцианатов.
9. Реакционная композиция по любому из пп. 1-8, где одно или несколько реакционно-способных по отношению к изоцианату соединений включают полиолы и полиольные смеси, характеризующиеся средними гидроксильными числами в диапазоне от 50 до 1000, в особенности от 150 до 700 мг КОН/г и гидроксильными функциональностями в диапазоне от 2 до 8, в особенности от 3 до 8.
10. Реакционная композиция по любому из пп. 1-9, где пенообразователь присутствует в количестве, доходящем вплоть до 80 массовых частей, предпочтительно находящемся в диапазоне от 0,5 до 60 массовых частей, более предпочтительно от 1 до 45 массовых частей, при расчете на сто массовых частей соединений, реакционно-способных по отношению к изоцианату.
11. Способ понижения вязкости реакционной композиции для получения жесткого пеноматериала, содержащего полиизоцианурат (PIR) и/или полиуретан (PUR), при этом упомянутый способ включает добавление реакционно-способного понизителя вязкости по любому из пп. 1-10 к реакционной композиции по любому из пп. 1-10.
12. Способ по п. 11, где реакционно-способный понизитель вязкости добавляют к изоцианатной композиции до объединения и смешивания изоцианатной композиции с композицией, реакционно-способной по отношению к изоцианату.
13. Способ по п. 11, где реакционно-способный понизитель вязкости добавляют к композиции, реакционно-способной по отношению к изоцианату, до объединения и смешивания композиции, реакционно-способной по отношению к изоцианату, с изоцианатной композицией.
14. Способ по п. 11, где реакционно-способный понизитель вязкости в качестве отдельного потока добавляют к реакционной композиции при объединении и смешивании композиции, реакционно-способной по отношению к изоцианату, с изоцианатной композицией.
15. Способ получения полиизоцианурат- и/или полиуретансодержащего жесткого пеноматериала, при этом упомянутый способ включает объединение и/или смешивание ингредиентов от а) до е) и реакционно-способного понизителя вязкости реакционной композиции по любому из пп. 1-10.
16. Способ по п. 15, где пеноматериал является пеноматериалом, содержащим полиизоцианурат (PIR), а способ осуществляют при изоцианатном индексе, составляющем 180 и более, более предпочтительно при изоцианатном индексе, составляющем более чем 250, и катализаторное соединение выбирают из, по меньшей мере, одного катализатора тримеризации, а пеноматериал является пеноматериалом, содержащим полиизоцианурат (PIR).
17. Способ по п. 15, где пеноматериал является пеноматериалом, содержащим полиуретан (PUR), а способ осуществляют при изоцианатном индексе в диапазоне 80-180, более предпочтительно при изоцианатном индексе в диапазоне 90-150, и катализаторное соединение выбирают из, по меньшей мере, одного полиуретанового катализатора, а пеноматериал является пеноматериалом, содержащим полиуретан (PUR).
18. Полиизоциануратсодержащий жесткий пеноматериал, содержащий акрилатные и/или метакрилатные полимеры и получаемый согласно способу по п. 16.
19. Полиуретансодержащий жесткий пеноматериал, содержащий акрилатные и/или метакрилатные полимеры и получаемый согласно способу по п. 17.
20. Применение полиизоцианурат- и/или полиуретансодержащего жесткого пеноматериала по любому из пп. 18-19 для теплоизоляции, звукоизоляции и/или в конструкционных панелях.